(57)【要約】【課題】塗布により透明基板と透明導電膜とを含む透明導電性シートを作製するに際し、シートにダメージを与えずに、良好な導電性と透明性とを兼ね備えた透明導電性シートを得る製造方法を提供する。【解決手段】本発明は、透明基板１１と、透明基板１１の上に形成された透明導電膜１２とを含む透明導電性シート１０の製造方法であって、透明基板１１の上に透明導電性粒子を含む塗布液を塗布して透明導電膜１２を形成する工程と、透明導電膜１２を形成して得られた前駆体シートをランプアニール処理する工程とを含む。前記ランプアニール処理は、前記前駆体シートを温度２５〜８０℃の冷却ロールに沿わせながら高圧水銀ランプを用いて行うか、前記前駆体シートの温度が６０〜１６０℃となるようにハロゲンヒータランプを用いて行う。【選択図】図１
2011086582.tif 000002
【特許請求の範囲】
【請求項１】
透明基板と、前記透明基板の上に形成された透明導電膜とを含む透明導電性シートの製造方法であって、
前記透明基板の上に透明導電性粒子を含む塗布液を塗布して透明導電膜を形成する工程と、
前記透明導電膜を形成して得られた前駆体シートをランプアニール処理する工程とを含み、
前記ランプアニール処理は、前記前駆体シートを冷却ロールに沿わせながら高圧水銀ランプを用いて行い、前記冷却ロールの温度が２５〜８０℃であることを特徴とする透明導電性シートの製造方法。
【請求項２】
透明基板と、前記透明基板の上に形成された透明導電膜とを含む透明導電性シートの製造方法であって、
前記透明基板の上に透明導電性粒子を含む塗布液を塗布して透明導電膜を形成する工程と、
前記透明導電膜を形成して得られた前駆体シートをランプアニール処理する工程とを含み、
前記ランプアニール処理は、ハロゲンヒータランプを用いて行い、前記ランプアニール処理時の前記前駆体シートの温度が６０〜１６０℃であることを特徴とする透明導電性シートの製造方法。
【請求項３】
前記透明導電性粒子が、導電性金属酸化物粒子であり、前記導電性金属酸化物粒子が、酸化インジウム、酸化スズ、酸化亜鉛及び酸化カドミウムからなる群から選ばれる少なくとも一種の金属酸化物粒子である請求項１又は２に記載の透明導電性シートの製造方法。
【請求項４】
前記導電性金属酸化物粒子が、さらにスズ、アンチモン、アルミニウム及びガリウムからなる群から選ばれる少なくとも一種の元素でドープされている請求項３に記載の透明導電性シートの製造方法。
【請求項５】
前記導電性金属酸化物粒子が、スズ含有酸化インジウム粒子、アンチモン含有酸化スズ粒子、アルミニウム含有酸化亜鉛粒子、ガリウム含有酸化亜鉛粒子及びスズ含有酸化インジウムをアルミニウム置換したものからなる群から選ばれる少なくとも一種である請求項４に記載の透明導電性シートの製造方法。
【発明の詳細な説明】
【技術分野】
【０００１】
本発明は、透明基板上に透明導電膜を設けてなる透明導電性シートの製造方法に関する。
【背景技術】
【０００２】
従来から、透明導電膜や透明導電性インクの材料として、酸化スズ粒子、アンチモン含有酸化スズ粒子（ＡＴＯ）、スズ含有酸化インジウム粒子（ＩＴＯ）、アルミニウム含有酸化亜鉛粒子（ＡＺＯ）、ガリウム含有酸化亜鉛粒子（ＧＺＯ）などが知られている。中でも、酸化インジウムにスズを含有させたスズ含有酸化インジウム粒子は、可視光に対する高い透光性と、高い導電性から、静電防止や電磁波遮蔽が要求されるオフィスオートメーション（ＯＡ）機器の陰極線管（ＣＲＴ）のパネル表面や液晶ディスプレイ（ＬＣＤ）の表面などに塗布して使用されている。さらに、スズ含有酸化インジウム粒子を含む塗布液（インク）を塗布して作製された透明導電膜は、タッチパネルなどの、より高い透光性と導電性が要求される分野への応用が期待されている。
【０００３】
また、現在、主に用いられている透明導電膜の成膜方法は、真空蒸着法やスパッタリング法などの物理的方法であるが、成膜する基板の大型化に伴い、製造装置が大掛かりとなり、コストが高くなってしまうという問題が生じている。
【０００４】
そこで、コストの面及び簡便であるという点から、塗布法による透明導電膜の成膜が検討されている。例えば、ＩＴＯ微粒子を含有するシリカゾル液（特許文献１参照）や、ＩＴＯ微粒子とバインダ用シリケートと極性溶媒とからなる塗布液（特許文献２参照）などの導電性粒子を分散させたインクを用いて、ガラスなどの基板上にスピンコーティング、スプレーコーティング、ディップコーティングなどの方法で塗布・乾燥・焼成してＩＴＯ透明導電膜を形成する製造方法が知られている。しかし、導電性粒子を分散させたインクを透明基板上に塗布することにより透明導電膜を形成する方法では、通常絶縁性であるバインダによって導電性粒子同士の接触が妨げられるため、成膜される透明導電膜の初期シート抵抗が、スパッタリング法によって成膜された透明導電膜と比較して、２桁以上高くなってしまう問題がある。そのため、透明導電膜の形成工程において、実用的な初期シート抵抗を得るために、透明導電性シートを高温で焼成させて導電性粒子同士の接触を強化する必要がある。透明導電性シートを高温で焼成する方法として、通常、電気炉や高温槽などにより焼成する方法があるが、このように透明導電性シートを高温で焼成する場合は、基板、特にポリエチレンテレフタレート（ＰＥＴ）フィルムなどの合成樹脂製のフレキシブル基板にダメージを与える恐れがある。
【０００５】
また、特許文献３には、粒子径４０ｎｍのスズ含有酸化インジウム粒子を用い、塗膜中の粒子の体積含有率を６０〜８０％とし、膜厚３μｍの乾燥塗布膜を作製した後、スチールロールによって圧延処理を施す方法が提案されている。しかし、８０℃程度の温度しかかけられず、全光線透過率が７０％程度であれば、初期シート抵抗が５００Ω／スクエア以下となるが、全光線透過率が８０％程度という高い透明性を保持する場合には、塗布膜厚を薄くする必要があるため、初期シート抵抗が高くなってしまう問題がある。
【０００６】
また、特許文献４には、透明導電膜にマイクロ波を照射することによって、低い抵抗を有する透明導電膜を得ることが提案されている。さらに、特許文献５には、透明導電膜にプラズマ又は電磁波を照射することによって、低抵抗かつ可視光透過率が高い膜を形成することが提案されている。しかし、いずれの場合にも、基板にダメージを与える恐れがある。
【先行技術文献】
【特許文献】
【０００７】
【特許文献１】特開平２−３１２１３６号公報
【特許文献２】特開平８−１７６７９４号公報
【特許文献３】特開平４−２３７９０８号公報
【特許文献４】特開２０００−１２３６５８号公報
【特許文献５】特開２００６−４９１０７号公報
【発明の概要】
【発明が解決しようとする課題】
【０００８】
このように塗布により基板上に透明導電膜を形成する場合、従来では、基板にダメージを与えず、ひいてはシートにダメージを与えずに良好な導電性と透明性とを兼ね備えた透明導電性シートを得ることが困難であった。
【０００９】
本発明は、上記問題を解決するため、塗布により基板に透明導電膜を形成するに際し、シートにダメージを与えずに透明導電膜を形成し、良好な導電性と透明性とを兼ね備えた透明導電性シートが得られる透明導電性シートの製造方法を提供する。
【課題を解決するための手段】
【００１０】
本発明の第１の透明導電性シートの製造方法は、透明基板と、前記透明基板の上に形成された透明導電膜とを含む透明導電性シートの製造方法であって、前記透明基板の上に透明導電性粒子を含む塗布液を塗布して透明導電膜を形成する工程と、前記透明導電膜を形成して得られた前駆体シートをランプアニール処理する工程とを含み、前記ランプアニール処理は、前記前駆体シートを冷却ロールに沿わせながら高圧水銀ランプを用いて行い、前記冷却ロールの温度が２５〜８０℃であることを特徴とする。
【００１１】
また、本発明の第２の透明導電性シートの製造方法は、透明基板と、前記透明基板の上に形成された透明導電膜とを含む透明導電性シートの製造方法であって、前記透明基板の上に透明導電性粒子を含む塗布液を塗布して透明導電膜を形成する工程と、前記透明導電膜を形成して得られた前駆体シートをランプアニール処理する工程とを含み、前記ランプアニール処理は、ハロゲンヒータランプを用いて行い、前記ランプアニール処理時の前記前駆体シートの温度が６０〜１６０℃であることを特徴とする。
【発明の効果】
【００１２】
本発明の透明導電性シートの製造方法によって得られる透明導電性シートは、良好な導電性と透明性とを兼ね備えているので、電子ペーパー、フラットパネルディスプレイ（ＦＰＤ）、太陽電池などの透明電極に応用することができる。また、本発明の透明導電性シートの製造方法によれば、基板にダメージを与えず、ＰＥＴフィルムなどの合成樹脂製のフレキシブルな基板上に透明導電膜を形成し、良好な導電性と透明性とを兼ね備えた透明導電性シートが得られる。
【図面の簡単な説明】
【００１３】
【図１】本発明の製造方法により得られる透明導電性シートの一例を示す概略断面図である。
【図２】実施例１で用いた搬送装置の概略模式図である。
【図３】実施例５で用いたコンベア装置の概略模式図である。
【発明を実施するための形態】
【００１４】
発明者らが鋭意検討した結果、透明基板上に塗布により透明導電膜を形成した後、透明導電膜をランプアニール処理することによって、シートにダメージを与えることもなく、優れた導電性及び透明性を有する透明導電性シートが得られることを見出し、本発明を完成するに至った。
【００１５】
以下、本発明の透明導電性シートの製造方法を説明する。
【００１６】
本発明の透明導電性シートの製造方法は、透明基板と、上記透明基板の上に形成された透明導電膜とを含む透明導電性シートの製造方法であって、上記透明基板の上に透明導電性粒子を含む塗布液を塗布して透明導電膜を形成する工程と、上記透明導電膜を形成して得られた前駆体シートをランプアニール処理する工程とを含む。図１は、本発明の製造方法により得られる透明導電性シートの一例を示す概略断面図である。図１において、本発明の透明導電性シート１０は、透明基板１１と、透明基板１１の一方の主面に透明導電膜１２を設けている。
【００１７】
透明基板１１としては、透明な透光性を有する材料で形成されていれば特に限定されない。例えば、ポリエチレンテレフタレート、ポリエチレンナフタレートなどのポリエステル類、ポリオレフィン類、セルローストリアセテート、ポリカーボネート、ポリアミド、ポリイミド、ポリアミドイミド、ポリスルフオン、アラミド、芳香族ポリアミドなどの材料からなる、フィルム又はシートを用いることができる。また、透明基板１１は、ガラス板のような硬質の基板でもよく、フレキシブルであってもよい。透明基板１１の厚さは、通常３〜１０００μｍである。
【００１８】
透明基板１１には、酸化防止剤、難燃剤、耐熱防止剤、紫外線吸収剤、易滑剤、帯電防止剤などの添加剤が添加されていてもよい。さらに、その上に設けられる膜との密着性を向上させるために、基板表面に易接着層（例えば、プライマー層）を設けたり、コロナ処理、プラズマ処理などの表面処理を行ってもよい。
【００１９】
透明導電膜１２は、透明導電性粒子を含む透明導電膜形成用塗布液を透明基板１１上に塗布することにより形成される。上記透明導電膜形成用塗布液は、透明導電性粒子と、上記透明導電性粒子を分散し得るバインダと、溶剤とを含む。
【００２０】
上記透明導電性粒子としては、透明性と導電性とを兼ね備えた粒子であればよく、特に限定されず、例えば、導電性金属酸化物粒子や導電性窒化物粒子などを用いることができる。上記導電性金属酸化物粒子としては、酸化インジウム、酸化スズ、酸化亜鉛、酸化カドミウムなどの金属酸化物粒子が挙げられる。また、酸化インジウム、酸化スズ、酸化亜鉛及び酸化カドミウムからなる群から選ばれる１種類以上の金属酸化物を主成分として、さらにスズ、アンチモン、アルミニウム、ガリウムがドープされた導電性金属酸化物粒子、例えば、スズ含有酸化インジウム粒子（ＩＴＯ）、アンチモン含有酸化スズ粒子（ＡＴＯ）、アルミニウム含有酸化亜鉛粒子（ＡＺＯ）、ガリウム含有酸化亜鉛粒子（ＧＺＯ）、ＩＴＯをアルミニウム置換した導電性金属酸化物粒子などが挙げられる。中でも、透明性、導電性及び化学特性に優れている点から、ＩＴＯが特に好ましい。本発明において、主成分とは、導電性金属酸化物粒子において、結晶母体となる金属酸化物のことである。
【００２１】
上記透明導電性粒子の一次粒子径は５〜１５０ｎｍであることが好ましい。一次粒子径が５ｎｍ未満であると、結晶性のよい粒子を得ることが難しい傾向があり、一方、一次粒子径が１５０ｎｍよりも大きいと、透明性が低下してしまう傾向がある。本発明において、一次粒子径とは、透過型電子顕微鏡（ＴＥＭ）を用い、粒界で区切られた個々の粒子の粒子径を観察・測定した後、少なくとも２０個の粒子の粒子径を平均した平均粒子径をいう。
【００２２】
上記透明導電膜形成用塗布液は、バインダと溶剤との溶液中に上記透明導電性粒子を混合して分散させることにより作製できる。上記透明導電膜形成用塗布液中の透明導電性粒子の含有量は、バインダと透明導電性粒子との合計重量に対して６０〜９５重量％とすることが好ましい。上記透明導電性粒子の含有量が６０〜９５重量％であれば、作製された透明導電膜において高い導電性が得られる上、透明性も良好となるからである。
【００２３】
上記バインダとしては、上記透明導電性粒子を分散し得るものであればよく、特に限定されない。例えば、塩化ビニル樹脂、アクリル樹脂、塩化ビニル−酢酸ビニル共重合体、塩化ビニル−ビニルアルコール共重合体、塩化ビニル−酢酸ビニル−無水マレイン酸共重合体、塩化ビニル−水酸基含有アルキルアクリレート共重合体、ニトロセルロース、ポリエステル樹脂、ポリウレタン樹脂、放射線硬化性樹脂などを用いることができる。これらのバインダは、１種又は２種以上を組み合わせて用いてもよい。光学特性と分散性とが良好という点から、アクリル樹脂が好ましい。
【００２４】
上記ポリウレタン樹脂としては、例えば、ポリエステルポリウレタン、ポリエーテルポリウレタン、ポリエーテルポリエステルポリウレタン、ポリカーボネートポリウレタン、ポリエステルポリカーボネートポリウレタンなどが挙げられる。
【００２５】
上記バインダとして放射線硬化性樹脂を用いた場合、紫外線、電子線、β線などの放射線により硬化処理を行ってもよい。これらのうち紫外線を用いることが簡便であり、この場合、放射線硬化性樹脂に、さらに紫外線重合開始剤を含ませることが好ましい。
【００２６】
上記溶剤としては、ベンゼン、トルエン、キシレンなどの芳香族系溶剤；アセトン、シクロヘキサノン、メチルエチルケトン、メチルイソブチルケトンなどのケトン系溶剤；酢酸エチル、酢酸ブチルなどの酢酸エステル系溶剤；ジメチルカーボネート、ジエチルカーボネートなどの炭酸エステル系溶剤；エタノール、イソプロパノールなどのアルコール系溶剤や、ヘキサン、テトラヒドロフラン、ジメチルホルムアミドなどの有機溶剤が挙げられる。
【００２７】
また、透明導電性粒子の分散性を向上させるために、上記透明導電膜形成用塗布液は、分散剤を含んでもよい。このような分散剤としては、特に限定されず、例えば、官能基としてカルボン酸などの酸性官能基を含むポリマー、櫛形コポリマーなどの公知の樹脂などを使用することが好ましい。
【００２８】
上記透明導電膜形成用塗布液を、透明基板１１上の一方の主面に塗布することにより透明導電膜１２を形成する。塗布方法は、特に限定されず、例えば、ロールコート、ダイコート、エアナイフコート、ブレードコート、スピンコート、リバースコート、グラビアコートなどの塗工法、又はグラビア印刷、スクリーン印刷、オフセット印刷、インクジェット印刷などの印刷法などを用いることができる。
【００２９】
上記のように、塗布により形成される透明導電膜１２の膜厚は、最終的に０．１〜１０μｍになるように設定することが好ましい。上記透明導電膜の膜厚が０．１μｍ未満であると、透明性には優れるが、高い導電性が得られにくい傾向がある。また、上記透明導電膜の膜厚が１０μｍを超えると、高い透明性が得られにくい傾向がある。
【００３０】
上記塗布により形成された透明導電膜１２に対してプレス加工処理やカレンダ処理を施してもよい。プレス加工処理やカレンダ処理を施すことによって、透明導電性粒子が高充填化され、その結果、透明導電膜１２中の平均空孔率が減少し、膜の導電性、光学特性が向上する。光学特性においては、特に粒子間空隙による散乱光が減少することにより、光散乱強度を表す値であるヘイズ値が著しく減少し、透明性の高いものとなる。
【００３１】
カレンダ処理する場合は、処理速度は１〜３０ｍ／分、カレンダ温度は上記バインダを構成している樹脂のガラス転移温度（Ｔｇ）に対し、Ｔｇ±５０℃の範囲内、加圧条件は線圧力１０００〜１００００Ｎ／ｃｍの範囲内が好ましい。また、プレス処理する場合は、プレス温度は上記バインダを構成している樹脂のガラス転移温度（Ｔｇ）に対し、Ｔｇ±５０℃の範囲内、加圧条件は面圧力９．８×１０4〜９．８×１０6Ｐａ（１〜１００ｋｇ／ｃｍ2）の範囲内が好ましい。
【００３２】
続いて、上記透明導電膜１２を形成して得られた前駆体シートは、ランプアニール処理される。前駆体シートにダメージを与えず加熱処理することにより、良好な導電性と透明性とを兼ね備えた透明導電性シート１０を得ることができる。
【００３３】
上記ランプアニール処理は、上記前駆体シートに所定のランプを用いて所定の照射光量を所定の時間照射して加熱する方法である。照射光量及び照射時間は、透明導電性シートのシート抵抗を低下させることができればよく、特に限定されない。上記ランプとしては、高圧水銀ランプ又はハロゲンヒータランプを用いる。
【００３４】
上記高圧水銀ランプを用いるランプアニール処理では、上記前駆体シートを冷却ロールに沿わせながら、上記冷却ロールの温度を２５〜８０℃に設定して行い、好ましくは２５〜７５℃に設定して行う。冷却ロールの温度が上記範囲内であれば、シート抵抗を確実に低下させることができると共に、前駆体シートに熱的ダメージを与えることを防止できるからである。また、上記透明導電膜の厚さが、０．１〜１０μｍの場合、照射光量は、０．５〜１０Ｊ／ｃｍ2が好ましく、０．５〜２Ｊ／ｃｍ2がより好ましい。
【００３５】
また、上記ハロゲンヒータランプを用いるランプアニール処理では、上記ランプアニール処理時の上記前駆体シートの温度を６０〜１６０℃に設定して行い、好ましくは７５〜１６０℃に設定して行う。前駆体シートの温度が上記範囲内であれば、シート抵抗を確実に低下させることができると共に、前駆体シートに熱的ダメージを与えることを防止できるからである。
【００３６】
上記透明導電性シートのシート抵抗は、５０００Ω／スクエア以下であることが好ましく、２０００Ω／スクエア以下であることがさらに好ましく、１０００Ω／スクエア以下であることが特に好ましい。上記シート抵抗は、透明導電性シートの導電性を示すものであり、値が低いほど導電性が高いことを示す。本明細書では、シート抵抗とは、ランプアニール処理後、１０日目以後の抵抗をいう。
【００３７】
上記透明導電性シートの３８０〜７８０ｎｍの波長領域における全光線透過率は、８０％以上であることが好ましく、８５％以上であることがより好ましい。上記全光線透過率は、透明導電性シートの透明性を示すものであり、値が高いほど、透明性が高いことを示す。
【実施例】
【００３８】
以下、実施例に基いて本発明を詳細に説明する。但し、本発明は以下の実施例に限定されるものではない。また、以下の実施例で「部」とは、「重量部」を意味する。
【００３９】
（実施例１）
＜透明導電膜形成用塗布液の作製＞
先ず、下記成分（１）〜（４）をペイントコンディショナーを用いて分散処理して分散液を調製した。分散メディアには直径０．３ｍｍのジルコニアビーズを用いた。
（１）ＩＴＯ粉末（平均粒子径：３０ｎｍ、酸化スズ含有率：１０重量％）  ９０部
（２）酸性官能基含有分散剤（アビシア社製“ソルスパーズ３２０００”）３．０部
（３）メチルエチルケトン                                              ７５部
（４）トルエン                                                        ７５部
【００４０】
次に、上記分散液に下記成分（５）〜（７）を添加、混合した後、フィルターを通してジルコニアビーズを除去して透明導電膜形成用塗布液を得た。
（５）バインダ（三菱レイヨン社製のアクリル系樹脂“ダイヤナールＢＲ１１３”）
７．０部
（６）シクロヘキサノン                                            ４２．５部
（７）トルエン                                                    ４２．５部
【００４１】
＜前駆体シートの作製＞
上記透明導電膜形成用塗布液をマイクログラビアコータを用いて基板（東レ社製のポリエステルフィルム“ルミラー”、厚さ：１００μｍ）上にカレンダ処理後の塗膜厚さが１．５μｍとなるように塗布、乾燥し、さらにカレンダ処理を行い、透明導電膜付き原反ロール（前駆体シート）を得た。カレンダ処理は、表面をハードクロムメッキした１対の金属ロール（Ｒｙ：０．８μｍ）を有するロール処理機を用い、ロール温度１１０℃、線圧３０００Ｎ／ｃｍ、搬送速度５ｍ／分の条件で行った。
【００４２】
＜ランプアニール処理＞
図２に示すように、原反２１の搬送設備２０に、高圧水銀ランプをコールドミラー集光タイプの照射器に組み合わせた紫外線照射装置２２を２組セットした。また、図２において、原反２１は、繰り出しロール２３から冷却ロール２４を通り、巻き取りロール２５に巻き取られる。なお、図２の２６は側板を示す。ランプ中心と原反表面との距離を１２０ｍｍに設定し、原反２１の光照射の背面側に冷却ロール２４が接するように調整した。また、冷却ロール温度を２５℃、原反２１の搬送速度を７ｍ／分、照射光量を１．０Ｊ／ｃｍ2に設定して、ランプアニール処理を行い、実施例１の透明導電性シートを得た。
【００４３】
（実施例２）
照射光量を０．５Ｊ／ｃｍ2、搬送速度を１４ｍ／分とした以外は、実施例１と同様にして実施例２の透明導電性シートを得た。
【００４４】
（実施例３）
冷却ロール温度を７５℃とした以外は、実施例１と同様にして実施例３の透明導電性シートを得た。
【００４５】
（実施例４）
冷却ロール温度を６０℃とした以外は、実施例１と同様にして実施例４の透明導電性シートを得た。
【００４６】
（実施例５）
図３に示すように、シート搬送用のコンベア装置３０に、ハロゲンヒータランプをアルミニウム製集光タイプの照射器に組み込んだ照射装置３１を３組みセットした。また、実施例１で作製した原反から１００ｍｍ角のシート３２を切り出し、シート温度を測定するため、シート３２の末端に熱電対（図示せず。）を取り付けた。また、シート３２をシート固定板３３に載置し、照射器の下面とシート表面との距離Ｔを２５ｍｍに設定した。なお、図３の３４は側板を示す。続いて、シート温度が８０℃となるようにコンベア装置の搬送速度を１２ｍ／分に設定して、ランプアニール処理を行い、実施例５の透明導電性シートを得た。
【００４７】
（実施例６）
シート温度を１５０℃、搬送速度を６．５ｍ／分とした以外は、実施例５と同様にして実施例６の透明導電性シートを得た。
【００４８】
（実施例７）
シート温度を１６０℃、搬送速度を５．７ｍ／分とした以外は、実施例５と同様にして実施例７の透明導電性シートを得た。
【００４９】
（比較例１）
ランプアニール処理を行わなかった以外は、実施例１と同様にして比較例１の透明導電性シートを得た。
【００５０】
（比較例２）
冷却ロール温度を２０℃とした以外は、実施例１と同様にして比較例２の透明導電性シートを得た。
【００５１】
（比較例３）
冷却ロール温度を８５℃とした以外は、実施例１と同様にして比較例３の透明導電性シートを得た。
【００５２】
（比較例４）
実施例１で作製した原反から１００ｍｍ角のシートを切り出し、１５０℃の恒温槽で３０分間保存して、比較例４の透明導電性シートを得た。
【００５３】
（比較例５）
シート温度を１８０℃、搬送速度を４．１ｍ／分とした以外は、実施例５と同様にして比較例５の透明導電性シートを得た。
【００５４】
（比較例６）
シート温度を５０℃、搬送速度を１４．３ｍ／分とした以外は、実施例５と同様にして比較例６の透明導電性シートを得た。
【００５５】
実施例１〜７及び比較例１〜６の透明導電性シートについて、下記のとおり、シート抵抗を測定し、シートのダメージを評価した。その結果を表１に示す。
【００５６】
＜シート抵抗＞
抵抗率測定装置“ロレスタＡＰ  ＭＣＰ−Ｔ４００”（三菱化学社製）を用い、シート抵抗を測定した。測定はランプアニール処理後１０日目に行った。
【００５７】
＜シートのダメージ＞
目視で、透明導電性シートを観察して以下のように判断した。
Ａ：形状に変化がない場合は、シートのダメージがないと判断した。
Ｂ：収縮又は伸張がある場合、ランプアニール処理前に比較してシートの曇りが増した場合のいずれかに該当する場合は、シートにダメージがありと判断した。
【００５８】
【表１】
2011086582.tif 000003
【００５９】
表１から、以下のことが分かる。
【００６０】
実施例１〜４では、高圧水銀ランプを用い、冷却ロール温度を２５〜７５℃の範囲に設定したので、未処理のシートを用いた比較例１に比較してシート抵抗が低い、導電性が向上したシートを作製できた。これに対し、比較例２では、高圧水銀ランプを用いたが、冷却ロール温度が２０℃と低かったので、シート抵抗が比較例１と変わらなかった。また、比較例３では、冷却ロール温度が８５℃と高かったので、シートにダメージが生じた。
【００６１】
実施例５〜７では、ハロゲンヒータランプを用い、シート温度を８０〜１６０℃の範囲に設定したので、未処理のシートを用いた比較例１に比較してシート抵抗の低い、導電性が向上したシートを作製できた。これに対し、比較例４では、１５０℃の環境に３０分間保存したので、シートにダメージが生じた。また、比較例５では、ハロゲンヒータランプを用いたが、シート温度が１８０℃と高かったので、シートにダメージが生じた。また、比較例６では、シート温度が５０℃と低かったので、シート抵抗が比較例１と変わらなかった。
【産業上の利用可能性】
【００６２】
本発明は、塗布により透明基板と透明導電膜とを含む透明導電性シートを作製するに際し、シートにダメージを与えずに、良好な導電性と透明性とを兼ね備えた透明導電性シートを提供することができる。また、本発明に係る透明導電性シートは、電子ペーパー、フラットパネルディスプレイ（ＦＰＤ）、太陽電池などの透明電極に応用することができる。
【符号の説明】
【００６３】
１０  透明導電性シート
１１  透明基板
１２  透明導電膜
２０  搬送設備
２１  原反
２２  紫外線照射装置
２３  繰り出しロール
２４  冷却ロール
２５  巻き取りロール
２６  側板
３０  コンベア装置
３１  照射装置
３２  シート
３３  シート固定板
３４  側板
【図１】
2011086582.tif 000004
【図２】
2011086582.tif 000005
【図３】
2011086582.tif 000006